(57)【要約】【課題】蛍光体層が加熱されるのを抑制することができるプロジェクター用蛍光ホイール及びそれを用いたプロジェクター用発光デバイスを提供する。【解決手段】蛍光体層１２と、蛍光体層１２より高い熱伝導率を有するリング状の基板１１と、蛍光体層１２と基板１１との間に設けられ、蛍光体層１２から出射した蛍光を反射するための反射ガラス層１３とを備えることを特徴としている。【選択図】図２
2018124560.tif 000002
【特許請求の範囲】
【請求項１】
蛍光体層と、
前記蛍光体層より高い熱伝導率を有するリング状の基板と、
前記蛍光体層と前記基板との間に設けられ、前記蛍光体層から出射した蛍光を反射するための反射ガラス層とを備える、プロジェクター用蛍光ホイールであって、
前記反射ガラス層が、第２のガラスマトリクスと、前記第２のガラスマトリクス中に分散している、前記第２のガラスマトリクスと異なる屈折率を有する無機粒子を含み、
前記無機粒子は、Ａｌ、Ｎｂ、Ｔａ、Ｌａ、Ｚｒ、Ｃｅ、Ｇａ、Ｍｇ、Ｓｉ及びＺｎからなる群から選ばれる少なくとも一種の酸化物または窒化物である、プロジェクター用蛍光ホイール。
【請求項２】
前記基板が、セラミック基板である、請求項１に記載のプロジェクター用蛍光ホイール。
【請求項３】
前記蛍光体層が、第１のガラスマトリクスと、前記第１のガラスマトリクス中に分散している蛍光体を含む、請求項１または２に記載のプロジェクター用蛍光ホイール。
【請求項４】
請求項１〜３のいずれか一項に記載のプロジェクター用蛍光ホイールと、
前記蛍光ホイールの前記蛍光体層に励起光を照射する光源とを備える、プロジェクター用発光デバイス。
【発明の詳細な説明】
【技術分野】
【０００１】
本発明は、プロジェクター用蛍光ホイール及びプロジェクター用発光デバイスに関するものである。
【背景技術】
【０００２】
近年、プロジェクターを小型化するため、ＬＥＤ（Ｌｉｇｈｔ Ｅｍｉｔｔｉｎｇ Ｄｉｏｄｅ）と蛍光体とを用いた発光デバイスが提案されている。例えば、特許文献１には、紫外光を発光する光源と、光源からの紫外光を可視光に変換する蛍光体層とを備える発光デバイスを用いたプロジェクターが開示されている。特許文献１においては、リング状の回転可能な透明基板の上に、リング状の蛍光体層を設けることにより作製した蛍光ホイールが用いられている。
【先行技術文献】
【特許文献】
【０００３】
【特許文献１】特開２００４−３４１１０５号公報
【発明の概要】
【発明が解決しようとする課題】
【０００４】
ところで、光源として高出力の光源を用いる場合、励起光の照射により蛍光体が発熱し、蛍光体層が加熱される。蛍光体層が加熱されると、蛍光強度が低下したり、蛍光体層が基板から剥離するという問題を生じる。
【０００５】
本発明の目的は、蛍光体層が加熱されるのを抑制することができるプロジェクター用蛍光ホイール及びそれを用いたプロジェクター用発光デバイスを提供することにある。
【課題を解決するための手段】
【０００６】
本発明のプロジェクター用蛍光ホイールは、蛍光体層と、蛍光体層より高い熱伝導率を有するリング状の基板と、蛍光体層と基板との間に設けられ、蛍光体層から出射した蛍光を反射するための反射ガラス層とを備える。
【０００７】
本発明においては、基板として、例えば、セラミック基板を用いることができる。
【０００８】
蛍光体層は、第１のガラスマトリクスと、第１のガラスマトリクス中に分散している蛍光体を含むことが好ましい。
【０００９】
反射ガラス層は、第２のガラスマトリクスと、第２のガラスマトリクス中に分散している、第２のガラスマトリクスと異なる屈折率を有する無機粒子を含むことが好ましい。
【００１０】
本発明のプロジェクター用発光デバイスは、上記本発明のプロジェクター用蛍光ホイールと、蛍光ホイールの蛍光体層に励起光を照射する光源とを備える。
【発明の効果】
【００１１】
本発明によれば、プロジェクター用蛍光ホイールにおける蛍光体層が加熱されるのを抑制することができる。
【図面の簡単な説明】
【００１２】
【図１】本発明の第１の実施形態のプロジェクター用蛍光ホイールを示す斜視図である。
【図２】図１に示すＡ−Ａ線に沿う断面図である。
【図３】本発明の第１の実施形態のプロジェクター用蛍光ホイールにおける蛍光体層の近傍を拡大して示す部分断面図である。
【図４】本発明の第１の実施形態のプロジェクター用発光ホイールを用いたプロジェクター用蛍光デバイスを示す模式的側面図である。
【発明を実施するための形態】
【００１３】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００１４】
図１は、本発明の第１の実施形態のプロジェクター用蛍光ホイールを示す斜視図である。図２は、図１に示すＡ−Ａ線に沿う断面図である。図１及び図２に示すように、蛍光ホイール１０は、リング形状を有している。蛍光ホイール１０は、リング状の基板１１と、基板１１の上に設けられる蛍光体層１２と、基板１１と蛍光体層１２との間に設けられ、蛍光体層１２から出射した蛍光を反射するための反射ガラス層１３とを備えている。
【００１５】
図３は、本発明の第１の実施形態のプロジェクター用蛍光ホイールにおける蛍光体層の近傍を拡大して示す部分断面図である。本実施形態において、蛍光体層１２は、第１のガラスマトリクス１４と、その中に分散された蛍光体１５とから構成されている。本実施形態では、蛍光体１５として、無機蛍光体の粒子が用いられている。
【００１６】
第１のガラスマトリクス１４は、無機蛍光体等の蛍光体１５の分散媒として用いることができるものであれば特に限定されない。例えば、ホウ珪酸塩系ガラス、リン酸塩系ガラスなどを用いることができる。第１のガラスマトリクス１４の軟化点は、２５０℃〜１０００℃であることが好ましく、３００℃〜８５０℃であることがより好ましい。
【００１７】
蛍光体１５は、励起光の入射により蛍光を出射するものであれば、特に限定されるものではない。蛍光体１５の具体例としては、例えば、酸化物蛍光体、窒化物蛍光体、酸窒化物蛍光体、塩化物蛍光体、酸塩化物蛍光体、硫化物蛍光体、酸硫化物蛍光体、ハロゲン化物蛍光体、カルコゲン化物蛍光体、アルミン酸塩蛍光体、ハロリン酸塩化物蛍光体、ガーネット系化合物蛍光体から選ばれた１種以上等が挙げられる。励起光として青色光を用いる場合、例えば、緑色光、黄色光または赤色光を蛍光として出射する蛍光体を用いることができる。
【００１８】
蛍光体１５の平均粒子径は、１μｍ〜５０μｍであることが好ましく、５μｍ〜２５μｍであることがより好ましい。蛍光体１５の平均粒子径が小さすぎると、発光強度が低下する場合がある。一方、蛍光体１５の平均粒子径が大きすぎると、発光色が不均一になる場合がある。
【００１９】
蛍光体層１２中での蛍光体１５の含有量は、５〜８０体積％の範囲内であることが好ましく、１０〜７５体積％の範囲内であることがより好ましく、２０〜７０体積％の範囲内であることがさらに好ましい。
【００２０】
蛍光体層１２の厚みは、励起光が確実に蛍光体１５に吸収されるような厚みである範囲において、薄い方が好ましい。蛍光体層１２が厚すぎると、蛍光体層１２における光の散乱や吸収が大きくなりすぎ、蛍光の出射効率が低くなってしまう場合があるためである。具体的には、蛍光体層１２の厚みは、１ｍｍ以下であることが好ましく、０．５ｍｍ以下であることがより好ましく、０．３ｍｍ以下であることがさらに好ましい。蛍光体層１２の厚みの下限値は、通常、０．０３ｍｍ程度である。
【００２１】
基板１１は、蛍光体層１２より高い熱伝導率を有している。このような基板１１としては、セラミック基板などが挙げられる。本実施形態では、セラミック基板が用いられている。セラミックとしては、酸化アルミニウム系セラミック、窒化アルミニウム系セラミック、炭化ケイ素系セラミック、窒化ホウ素系セラミック、酸化マグネシウム系セラミック、酸化チタン系セラミック、酸化ニオビウム系セラミック、酸化亜鉛系セラミック、酸化イットリウム系セラミックなどが挙げられる。
【００２２】
基板１１の厚みは、０．０５ｍｍ〜１ｍｍであることが好ましく、０．１ｍｍ〜０．８ｍｍであることがより好ましく、０．２ｍｍ〜０．５ｍｍであることがさらに好ましい。基板１１の厚みが大きすぎると、ホイール自体の重量が大きくなり回転させるモーター（図４におけるモーター２１）の負荷が大きくなり過ぎるおそれがある。一方、基板１１の厚みが小さすぎると、機械強度が低下して、ホイールとして回転させた場合に破損するおそれがある。
【００２３】
基板１１と蛍光体層１２との間には、反射ガラス層１３が設けられている。本実施形態において、反射ガラス層１３は、第２のガラスマトリクス１６と、その中に分散した無機粒子１７とから構成されている。反射ガラス層１３は、入射した励起光及び蛍光を反射させる層である。したがって、無機粒子１７としては、第２のガラスマトリクス１６と異なる屈折率を有し、一般には、第２のガラスマトリクス１６より高い屈折率を有するものであることが好ましい。具体的には、無機粒子１７は、Ａｌ、Ｎｂ、Ｔｉ、Ｔａ、Ｌａ、Ｚｒ、Ｃｅ、Ｇａ、Ｍｇ、Ｓｉ及びＺｎからなる群から選ばれる少なくとも一種の酸化物または窒化物であることが好ましい。無機粒子１７の好ましい具体例としては、酸化アルミニウム、酸化ニオブ、酸化チタン、酸化タンタル、酸化ランタン、酸化ジルコニウム、酸化セリウム、酸化ガリウム、酸化マグネシウム、酸化ケイ素、酸化亜鉛などが挙げられる。無機粒子１７として、特に好ましくは、酸化アルミニウムが用いられる。
【００２４】
第２のガラスマトリクス１６としては、例えば、第１のガラスマトリクス１４についての上記説明で挙げたものを用いることができる。第２のガラスマトリクス１６は、第１のガラスマトリクス１４と実質的に同じものであることが好ましい。第１のガラスマトリクス１４と第２のガラスマトリクス１６を実質的に同じガラスから形成することにより、蛍光体層１２から反射ガラス層１３へ蛍光が効率よく入射しやすくなる。また、蛍光体層１２と反射ガラス層１３の熱膨張係数差に起因する剥離が生じにくくなる。
【００２５】
無機粒子１７の平均粒子径は、０．３μｍ〜５０μｍの範囲内であることが好ましく、０．５μｍ〜３０μｍの範囲内であることがより好ましい。無機粒子１７の平均粒子径が小さすぎると、十分な反射率が得られにくくなる場合がある。一方、無機粒子１７の平均粒子径が大きすぎると、単位体積あたりに存在できる粒子数が少なくなり十分な反射率が得られにくくなる場合がある。
【００２６】
反射ガラス層１３中での無機粒子１７の含有量は、５〜８０体積％の範囲内であることが好ましく、１０〜７０体積％の範囲内であることがより好ましく、２０〜６０体積％の範囲内であることがさらに好ましい。無機粒子１７の含有量が多すぎると、反射ガラス層１３中に空隙が多くなり、結果として、蛍光体層１２との接合強度が低下しやすくなる。一方、無機粒子１７の含有量が少なすぎると、十分な反射率が得られにくくなる。
【００２７】
反射ガラス層１３の厚みは、１０μｍ〜５００μｍの範囲内であることが好ましく、５０μｍ〜４００μｍの範囲内であることがより好ましく、８０μｍ〜３００μｍの範囲内であることがさらに好ましい。反射ガラス層１３の厚みが厚すぎると、反射ガラス層１３内部を光が伝播して、反射ガラス層１３の端面から漏出しやすくなる。結果として、発光強度が低下しやすくなる。一方、反射ガラス層１３の厚みが薄すぎると、十分な反射率が得られにくくなる。
【００２８】
反射ガラス層１３の内部には、空隙が形成されていることが好ましい。空隙が形成されることにより、さらに反射ガラス層１３での反射率を高めることができる。空隙の空気の屈折率は１．０と小さいため、第２のガラスマトリクス１６との屈折率差を大きくすることができ、より大きな反射率を得ることができる。空隙率は２０〜６０％であることが好ましく、３０〜５０％であることがより好ましい。
【００２９】
本実施形態では、蛍光体層１２より高い熱伝導率を有する基板１１が用いられている。このため、蛍光体層１２で生じた熱は、反射ガラス層１３を通り基板１１に伝達され、基板１１に伝達された熱は、効率よく外部に放出される。したがって、蛍光体層１２が加熱されるのを抑制することができる。
【００３０】
蛍光体層１２と反射ガラス層１３は、例えば、以下の方法で作製することができる。
【００３１】
蛍光体層１２の第１のガラスマトリクス１４となるガラス粒子と、蛍光体１５と、バインダー樹脂や溶剤等の有機成分とを含むスラリーを、ポリエチレンテレフタレート等の樹脂フィルム上にドクターブレード法等により塗布し、加熱乾燥することにより、蛍光体層１２用のグリーンシートを作製する。
【００３２】
同様にして、反射ガラス層１３の第２のガラスマトリクス１６となるガラス粒子と、無機粒子１７と、バインダー樹脂や溶剤等の有機成分とを含むスラリーを、ポリエチレンテレフタレート等の樹脂フィルム上にドクターブレード法等により塗布し、加熱乾燥することにより、反射ガラス層１３用のグリーンシートを作製する。
【００３３】
得られた蛍光体層１２用のグリーンシートと反射ガラス層１３用のグリーンシートとを重ね合わせ、重ね合わせたこれらのグリーンシートを焼成することにより、蛍光体層１２と反射ガラス層１３の積層体を形成することができる。
【００３４】
蛍光体層１２及び反射ガラス層１３の積層体は、上記の作製方法に限定されるものではなく、例えば、蛍光体層１２用のグリーンシートの上に反射ガラス層１３形成用スラリーを塗布したり、あるいは反射ガラス層１３用のグリーンシートの上に蛍光体層１２形成用スラリーを塗布して作製してもよい。
【００３５】
得られた積層体は、溶着または無機接合層により、基板１１に取り付けることができる。溶着する方法としては、蛍光体層１２と反射ガラス層１３の積層体を基板１１の上に積層して加熱圧着することで、基板１１と、反射ガラス層１３における第２のガラスマトリクス１６を溶着させる方法が挙げられる。
【００３６】
無機接合層により取り付ける方法としては、基板１１の上にゾルゲル法による透明無機材料を塗布し、その上に蛍光体層１２と反射ガラス層１３の積層体を積層して加熱する方法が挙げられる。ゾルゲル法による透明無機材料としてはポリシラザン等があげられる。ポリシラザンは空気中の水分と反応し、アンモニアを発生して縮合することにより、ＳｉＯ２の被膜を形成する。このように、透明無機材料として、比較的低温（室温〜２００℃）で無機質のガラス膜を形成するコーティング剤を使用することができる。その他にも、アルコール可溶型有機ケイ素化合物や、その他金属化合物（有機または無機）を含み、触媒の存在下、比較的低温でガラスと同様のＳｉＯ２ネットワークを形成するコーティング剤を使用することができる。当該コーティング剤は、有機金属化合物として金属アルコキシドを用い、触媒としてアルコールを用いた場合、加水分解及び脱水反応が促進される結果、ＳｉＯ２ネットワークが形成される。
【００３７】
図４は、本発明の一実施形態のプロジェクター用発光デバイスを示す模式的側面図である。本実施形態のプロジェクター用発光デバイス３０は、蛍光ホイール１０と、光源２０と、蛍光ホイール１０を回転させるためのモーター２１とを備えている。リング状の蛍光ホイール１０は、モーター２１の回転軸２２に、回転軸２２の中心軸Ｃを回転中心として周方向に回転するように取り付けられている。本実施形態のプロジェクター用発光デバイス３０は反射型の発光デバイスである。
【００３８】
光源２０から出射された励起光１は、蛍光ホイール１０の蛍光体層１２に入射する。蛍光体層１２に入射した励起光１は、蛍光体１５を励起し、蛍光体１５から蛍光２が出射される。反射ガラス層１３側に出射された蛍光２は、反射ガラス層１３で反射され、蛍光体層１２側に出射される。
【００３９】
光源２０の具体例としては、ＬＥＤ光源やレーザー光源などが挙げられる。励起光として青色光を発光する光源を、光源２０として用いる場合、例えば、蛍光体層１２の蛍光体１５として、青色光で励起され、黄色光または緑色光を発する蛍光体を用いることができる。蛍光体層１２から出射された光は、必要に応じて、フィルターによって所望の波長を有する光のみを取り出すことができる。リング状のフィルターを、回転軸２２に取り付け、蛍光ホイール１０と同期させて回転させ、出射光をフィルタリングしてもよい。
【００４０】
本実施形態において、蛍光ホイール１０は周方向に回転している。上記のように、蛍光体層１２から基板１１に伝達された熱は、基板１１から外部に放出される。蛍光ホイール１０が周方向に回転していることにより、基板１１から外部への熱放出がさらに促進される。
【００４１】
上記実施形態の蛍光ホイール１０では、蛍光体層１２の全面にわたって、同じ種類の蛍光体が含有されている。しかしながら、本発明は、このような態様に限定されるものではない。蛍光体層１２が、周方向に沿って複数の領域に分割され、各領域に互いに異なる種類の蛍光体が含まれていてもよい。また、蛍光体が含まれない領域があってもよい。
【符号の説明】
【００４２】
１…励起光
２…蛍光
１０…蛍光ホイール
１１…基板
１２…蛍光体層
１３…反射ガラス層
１４…第１のガラスマトリクス
１５…蛍光体
１６…第２のガラスマトリクス
１７…無機粒子
２０…光源
２１…モーター
２２…回転軸
３０…プロジェクター用発光デバイス
【図１】
2018124560.tif 000003
【図２】
2018124560.tif 000004
【図３】
2018124560.tif 000005
【図４】
2018124560.tif 000006